(57)【特許請求の範囲】
【請求項１】
支持管と、該支持管上に配置されたインジウムまたはインジウム合金製のスパッタ材料とを有する管状スパッタターゲットであって、該スパッタ材料が、スパッタ材料のスパッタで粗くされる表面上のグレインの平均直径として測定される１ｍｍ未満の平均グレインサイズを有する微細構造を有し、該スパッタ材料が最大１質量％の銅および／またはガリウム部分を含み、且つ、グレインが、直径／厚さの比が２より大きいレンズ状の断面を有する形状を有することを特徴とする、管状スパッタターゲット。
【請求項２】
スパッタ材料が、スズ、亜鉛の群からの少なくとも１つの金属を含有することを特徴とする、請求項１に記載のスパッタターゲット。
【請求項３】
微細構造が、平均グレインサイズ５００μｍ未満を有することを特徴とする、請求項１または２に記載のスパッタターゲット。
【請求項４】
スパッタ材料が、３５０℃以下の液相線温度を有することを特徴とする、請求項１から３までのいずれか１項に記載のスパッタターゲット。
【請求項５】
スパッタ材料の前記平均グレインサイズが、ターゲット表面から、支持管の上の少なくとも１ｍｍまでで確立されていることを特徴とする、請求項１から４までのいずれか１項に記載のスパッタターゲット。
【請求項６】
スパッタ材料の金属の純度が、少なくとも９９．９９％であることを特徴とする、請求項１から５までのいずれか１項に記載のスパッタターゲット。
【請求項７】
スパッタ材料が、少なくとも、スパッタ材料に面している支持管表面から１ｍｍより長い距離にて、均質な微細構造を含むことを特徴とする、請求項１から６までのいずれか１項に記載のスパッタターゲット。
【請求項８】
グレインの少なくとも９０％が、平均グレインサイズ付近の±７０％の範囲のサイズであることを特徴とする、請求項１から７までのいずれか１項に記載のスパッタターゲット。
【請求項９】
少なくとも大多数のグレインが球状から偏向した形状を有することを特徴とする、請求項８に記載のスパッタターゲット。
【請求項１０】
スパッタ材料の密度が、理論密度の少なくとも９０％であることを特徴とする、請求項１から９までのいずれか１項に記載のスパッタターゲット。
【請求項１１】
スパッタ材料の個々のグレインが、酸化物層により表面上で不動態化されていることを特徴とする、請求項１から１０までのいずれか１項に記載のスパッタターゲット。
【請求項１２】
スパッタ材料の酸素含有率が、スパッタ材料全体に対して５０〜５００ｐｐｍの範囲内であることを特徴とする、請求項１から１１までのいずれか１項に記載のスパッタターゲット。
【請求項１３】
支持管が非磁性材料から製造されていることを特徴とする、請求項１から１２までのいずれか１項に記載のスパッタターゲット。
【請求項１４】
支持管の材料が、非磁性の合金鋼であり、且つ、スパッタ材料の鉄含有率が、支持管からまたはスパッタ材料と支持管との間に配置され得る接着促進剤層から１ｍｍの最短距離のところで測定して、スパッタ材料の出発材料の鉄含有率よりも５ｐｐｍ以下、高いことを特徴とする、請求項１３に記載のスパッタターゲット。
【請求項１５】
スパッタターゲットが少なくとも５００ｍｍの長さであることを特徴とする、請求項１から１４までのいずれか１項に記載のスパッタターゲット。
【請求項１６】
請求項１から１５までのいずれか１項に記載のスパッタターゲットを、直接的または多段階工程のいずれかで、光起電性の吸収体層の堆積のために用いる使用。
【請求項１７】
請求項１から１５までのいずれか１項に記載のスパッタターゲットを、反応性スパッタによる酸化物層の堆積のために用いる使用。
【発明の詳細な説明】
【技術分野】
【０００１】
本発明は、支持管と、該支持管上に配置されたインジウムベースのスパッタ材料とを有する、管状スパッタターゲットに関する。
【背景技術】
【０００２】
インジウムの管ターゲットは、例えば、ＣｕＩｎＧａＳ2またはＣｕＩｎＧａＳｅ2に基づく薄膜光電池のためのＣｕＩｎＧａ吸収層を被覆するために使用される。インジウムスパッタは、しばしば、スパッタターゲット表面上の針状構造の形成が付随し、前記針状構造は異なるスパッタ速度をもたらし、従ってグレインの配向に応じて不均一な層厚をもたらす  （Ｍ．Ｗｅｉｇｅｒｔ，  Ｔｈｅ  Ｃｈａｌｌｅｎｇｅ  ｏｆ  ＣＩＧＳ  Ｓｐｕｔｔｅｒｉｎｇ，  Ｈｅｒａｅｕｓ  Ｔｈｉｎ  Ｆｉｌｍ  Ｍａｔｅｒｉａｌｓ  Ｎｏ．１１、２００８年４月）。これまでのところ、相応する管ターゲットは、例えばＥＰ１１８６６８２号Ｂ１内に記載されるような単純な鋳造工程によって製造されている。ＣＩＧＳ用途のためには金属が非常に純粋（９９．９９〜９９．９９９％）である必要があるので、前記スパッタターゲットは非常に粗い構造を有し、従ってそれは上述の問題をもたらすことがある。
【先行技術文献】
【特許文献】
【０００３】
【特許文献１】ＥＰ１１８６６８２号Ｂ１
【非特許文献】
【０００４】
【非特許文献１】Ｍ．Ｗｅｉｇｅｒｔ，  Ｔｈｅ  Ｃｈａｌｌｅｎｇｅ  ｏｆ  ＣＩＧＳ  Ｓｐｕｔｔｅｒｉｎｇ，  Ｈｅｒａｅｕｓ  Ｔｈｉｎ  Ｆｉｌｍ  Ｍａｔｅｒｉａｌｓ  Ｎｏ．１１、２００８年４月
【発明の概要】
【発明が解決しようとする課題】
【０００５】
本発明の課題は、公知のスパッタターゲットを改善して均一なスパッタ速度および均一な厚さの層を達成することである。
【課題を解決するための手段】
【０００６】
該課題は、独立請求項の特徴部によって解決される。有利な実施態様は、従属請求項内で特定される。本発明は特に、支持管と、該支持管上に配置されたインジウムベースのスパッタ材料とを有する管状スパッタターゲットであって、該スパッタ材料が、スパッタ材料のスパッタで粗くされる表面（ｓｐｕｔｔｅｒｉｎｇ−ｒｏｕｇｈｅｎｅｄ  ｓｕｒｆａｃｅ）上で、グレインの平均直径として測定される平均グレインサイズ１ｍｍ未満を有する微細構造を有することを特徴とする管状スパッタターゲットによって特徴付けられる。
【０００７】
選択的に、スパッタ材料は、スズ、亜鉛の群からの少なくとも１つの金属を含有できる。該スパッタ材料は、特に、最大１質量％の銅および/またはガリウム部分を含む。さらには、微細構造の平均グレインサイズについて、５００μｍ未満、好ましくは２００μｍ未満であることが適切である。さらには、スパッタ材料の液相線温度について、３５０℃以下であることが有利である。
【０００８】
さらには、スパッタ材料の前記平均グレインサイズについては、ターゲット表面から支持管の上の少なくとも１ｍｍまで放射状に測定される際、その厚さにわたって確立されていることが有利である。この文脈において、および以降で示される相応の指定される測定に関して、少なくとも１ｍｍの距離とは、支持管の外面から、適宜、支持管とスパッタ材料との間に配置された層（例えば接着促進剤層、はんだ層）の外面から測定された距離を示し、その際、前記距離は半径方向に外向きに測定されるべきである。
【０００９】
好ましくは、スパッタ材料の金属の純度は少なくとも９９．９９％、より好ましくは９９．９９９％である。他の有利な実施態様において、スパッタ材料は、少なくとも、スパッタ材料に面している支持管表面から１ｍｍを上回る距離のところで均質な微細構造を含む。
【００１０】
少なくとも９０％のグレインが、平均グレインサイズの±７０％、好ましくは±５０％の範囲内のサイズであることが適切である。特に、スパッタ材料の微細構造のグレインが各々、大多数のグレインの最大直径の最小直径に対する比が１．５より大きい、好ましくは２より大きい、特に３より大きい、最小直径および最大直径を有することが有利である。この文脈においては、少なくとも大多数のグレインが球状から偏向した形状を有することが合理的である。この文脈において、該形状は、１またはそれより多くの方向で平らになった、またはつぶれた球状、または他の方法で変形された球状であってよい。
【００１１】
有利には、スパッタ材料の密度は、理論密度の少なくとも９０％、特に少なくとも９５％である。さらには、スパッタ材料の個々のグレインは、酸化物層により表面上で不動態化されていることが適切である。好ましくは、スパッタ材料の酸素含有率は、スパッタ材料全体に対して５０〜５００ｐｐｍの範囲内、より好ましくは７０〜３００ｐｐｍの範囲内であってよい。
【００１２】
支持管は、非磁性材料から、好ましくは非磁性の合金鋼から製造されてよく、その際、支持管材料は好ましくは非磁性の合金鋼であり、且つ、該スパッタ材料の鉄含有率は、支持管からの、またはスパッタ材料と支持管との間に配置され得る接着促進剤層からの最短距離１ｍｍで測定されたスパッタ材料の出発材料の鉄含有率よりも、５ｐｐｍ以下、好ましくは１ｐｐｍ以下、高い。スパッタターゲットの長さは好ましくは少なくとも５００ｍｍであってよい。
【００１３】
本発明によれば、該スパッタターゲットを、光起電性の吸収体層の、直接的または多段階工程のいずれかでの堆積のために、または反応性スパッタによる酸化物層の堆積のために使用できる。
【００１４】
一般に、本発明は、細かいグレインサイズおよび高密度を有するインジウム（Ｉｎ）またはＩｎ合金製の高純度管ターゲット（純度９９．９９〜９９．９９９％）を提供できる。さらには、その酸素含有率を、一方でスパッタの間、カソードでのスパークオーバー（アーク放電）または針の形成またはピックアップがないように、且つ他方ではアーク放電がどうしても生じる場合にターゲット材料がその面積のほとんどにわたって直ちに溶融しないように、選択することができる。出発材料の有用なターゲット材料に対する良好な比をそのように得ることができる。
【００１５】
従って、本発明によるスパッタターゲットは好ましくは１つまたはそれより多くの以下の特徴を含むことができる：
・  少なくとも９９．９９％、好ましくは少なくとも９９．９９９％の純度；
・  スパッタでエッチングされた管表面上でのインジウムグレインの平均直径から測定して１ｍｍ未満、好ましくは５００μｍ未満、より好ましくは２００μｍ未満の平均グレインサイズを有する細かいグレインの微細構造、その際、前記グレインサイズはターゲット表面から支持管上の１ｍｍまでで確立されている；
・  グレインの９０％のグレインサイズが平均グレインサイズの±７０％、好ましくは±５０％の範囲内である、ターゲットの長さおよび厚さに沿って均質な微細構造（支持管に最も近い最後の１ｍｍを除く）；
・  直径／厚さの比が２より大きい、レンズ状の断面を有するグレイン形状；
・  理論密度の９０％、好ましくは９５％より高い密度；
・  アーク放電が起きる場合の溶融傾向を低減するための、薄い酸化物層による個々のグレインの表面の不動態化；
・  ５０〜５００ｐｐｍの範囲、好ましくは７０〜３００ｐｐｍの範囲の酸素含有率；
・  組成：  インジウム（不純物含む）、融解温度３００℃未満のインジウム合金、特にＩｎ−Ｓｎ；
・  インジウム材料とステンレス鋼の支持管との複合材、その際、スパッタターゲットの鉄含有率は、その製造のために使用された出発材料の鉄含有率と比べて、５ｐｐｍ／１ｐｐｍより多くは増加されていない。
【００１６】
以下に、本発明を図面に基づき例示的に説明する。
【図面の簡単な説明】
【００１７】
【図１】図１ａ：  本発明による微細構造を有する、方法１による細かいグレインのターゲットを示す。図１ｂ：  方法１によるＩｎ管ターゲットのスパッタでエッチングされた表面を示す。
【図２】比出力４ｋＷ／ｍでの、本発明によるターゲットについての時間の関数としてのスパッタ速度を示す。
【図３】粗いグレインの微細構造を有する、方法２（参考ターゲット）によるスパッタターゲットを示す。
【図４】比出力４ｋＷ／ｍでの、方法２（参考ターゲット）によるターゲットについての時間の関数としてのスパッタ速度を示す。
【実施例】
【００１８】
１．  本発明による管ターゲットについての方法：
高純度インジウム（９９．９９９％）をるつぼ内で溶融させた。定着剤の粗い層を備えた支持管を、回転装置上に取り付けた。液体の溶融インジウム金属を、供給ラインを通じて噴霧器のノズルへ供給し、そこでそれをガスの作用により溶射した。液体の溶融した液滴が、回転している支持管に当たり、従って、支持管の溶射ノズルに対する相対運動によって、厚い金属質インジウム層が経時的に支持管上に多層の形態で堆積される。
【００１９】
溶融物の最適温度を、いくつかの予備実験において、ノズルの幾何学的形状、溶射距離、および支持管の円周速度に応じて測定しなければならない。１７０〜２３０℃の範囲の温度が有益であることが証明されている。保護ガス、例えばアルゴンおよび窒素、並びに空気が、噴霧ガスとして考えられる。溶融温度および溶射距離と共同して、適切なガスの選択により、スパッタターゲット材料中で効果的な酸素含有率を調整することが可能になる。これも、選択される溶体に依存して、いくつかの予備実験を必要とする。そのように製造された管のブランクは、まだ、溶射からの粗い表面を有しており、それを回転させること（ｏｖｅｒ−ｔｗｉｓｔｉｎｇ）によって除去した。
【００２０】
これは、もし製造パラメータが適切に選択されたならば、本発明による微細構造を生じる。これは、当業者にとっては、少ない一連の実験により、容易に達成され、その際、本発明によるグレインサイズおよび酸素含有率特性に達するために、温度および雰囲気に関して特別に注意を払わねばならない。被覆パラメータを不適切に選択した場合、生じる密度が低すぎる（９０％未満）か、または酸素含有率が高すぎた（５００ｐｐｍの過剰）。
【００２１】
そのように製造された管は、製造パラメータに依存して、平均グレインサイズ５０〜５００μｍの細かいグレインの微細構造を有していた。多くの場合、生じる平均グレインサイズは２００μｍ未満であった。該グレインサイズは各々の場合、１ｍｍ未満であった（図１ａ、１ｂ）。層の形態での本発明によるスパッタターゲットの製造のおかげで、微細構造はスパッタターゲットの厚さおよび外装表面にわたって均質である。平均グレインサイズは、長さおよび厚さにおいて、スパッタターゲットにわたって、±７０％以下だけ変化したが、多くの場合、±５０％以下だけ変化した。さらには、該グレインは、通常、直径の厚さに対する比が２より高く、しばしば３より高い範囲を有する、平らになった形状を有していた。細かく且つ均質なグレインサイズおよび平坦なグレイン形状のおかげで、スパッタの間、グレインの除去までの各々のグレインの曝露時間は断然短い。結果として、上述の針構造は、広い面積にわたって確立され得ない。従って、生じるスパッタ速度は非常に安定であった（堆積速度）（図２参照）。好ましい実施態様においては、厚さ１５ｍｍを有するインジウム被覆を有する管ターゲットについてすら、約２０ｋＷ／ｍまでの特定のスパッタ負荷を与えることが可能であった。従って、該スパッタターゲットを、少なくとも１５ｋＷ／ｍの、恐らく２０ｋＷ／ｍまたはそれより高い比出力を用いて稼働させることができる。
【００２２】
プロセス条件の適した選択は、５０〜５００ｐｐｍの範囲の酸素値の達成を可能にした。意外にも、スパッタの間に特に引き起こされたアーク放電は、低溶融インジウム中で、酸素含有率が低いほどより深い痕跡を生成することが判明した。従って、グレイン周囲の酸化物シェルは、短時間の溶融の間のスパッタターゲット表面の安定化をみちびく。有利な酸素含有率は、７０〜３００ｐｐｍの範囲内であることが判明した。一定の限定を伴うとはいえ、５０〜５００ｐｐｍの範囲を同様に使用できる。この文脈において、酸素が、粒子および／またはグレインの周囲に酸化物シェルの形態で存在することが重要である。溶融安定化の有益な効果は、Ｏ2値が低すぎる場合はもはや生じない。Ｏ2値が高すぎる場合は、酸化物によって引き起こされる不安定性が明白であり、その際、不所望のアーク放電がもたらされる。上述の通りに製造されたターゲットの鉄含有率は１ｐｐｍ未満であり、ただし、該試料は支持管および／または支持管とスパッタ材料との間に配置された接着剤層上の少なくとも１ｍｍで採取された。酸に溶解されたスパッタターゲット材料について、発光分光（ＯＥＳ）および誘導結合プラズマ（ＩＣＰ）による励起を使用して不純物を評価した。
【００２３】
選択的に、純粋なインジウムよりむしろ、インジウム合金、例えばＩｎ：Ｃｕ、Ｉｎ：Ｇａ、Ｉｎ：ＳｎまたはＩｎ：Ｚｎなど、またはそれらの混合物の使用が可能である。本発明による方法は、合金の液相線温度が３５０℃を上回らない条件で、うまく機能した。非常に低い共晶混合物のために、Ｉｎ：Ｇａを最大で５〜１０質量％までの添加剤としてのみ使用することが有意義である。Ｉｎ：Ｃｕの使用は、最大で約５質量％に制限され、なぜなら、液相線温度が素早く上昇するからである。
【００２４】
２．  代替の管状ターゲットのための方法（参考例）
参考例の鋳造製造手順は、Ｓｎ管についてＥＰ１１８６６８２号Ｂ１内で記載された方法に相応するが、ただし９９．９９９％の純度のインジウムが使用された。該インジウムを溶融させ、そして１９０℃でるつぼから、支持管を取り囲む予熱された鋼の鋳型へと流し込み、その際、鋼の鋳型の脚部は、シーリング部品により支持管に接続された。さらに、鋳造鋳型を保護ガスですすぎ、酸化を防いだ。支持管へのインジウムの結合を改善するために、支持管は、先にインジウムはんだを備えられ、ニッケルベースの接着剤層を備えられた。鋳造後、支持管を、生じる固化が下部から上部へと進行するように、脚部から開始する空気の吹き込みを使用して、内部から冷却した。前記の方法は、粗いグレインのインジウムの管状ターゲットをもたらし（図３）、その際、長い時間の間に該溶融物が支持管と鋳造鋳型とをつなぐので、５０ｐｐｍの高すぎる鉄含有率がさらに生じた。粗い微細構造は、図４に示される通り、経時的にスパッタ速度の大幅な低下をもたらし、なぜなら、上述の針構造が表面上に形成されるからである。該スパッタターゲットは、わずかな無視できるアーク放電を伴ってスパッタされた。しかしながら、５０ｐｐｍ未満の低い酸素含有率は、人為的に生成されたアーク放電を引き起こし、ターゲット表面に深い孔をもたらした。大工業規模におけるスパッタ工程は、周期的に、アーク放電についての外部要因が付随するので、この事実はインジウムのように低い材料溶融の場合において特にリスクの高まりを意味する。
【図１】
0005777539.tif 000002
【図２】
0005777539.tif 000003
【図３】
0005777539.tif 000004
【図４】
0005777539.tif 000005